(57)【要約】      （修正有）【課題】エステル交換反応及び重縮合反応中に金属化合物とアルキレングリコールやテレフタル酸、ナフタレンジカルボン酸の反応に由来する副生成物の凝集粒子発生を低減し、口金異物の抑制、製糸性の向上、外観の向上を生産性・品質を向上させた高結晶性ポリエステル組成物の製造方法を提供する。【解決手段】ジカルボン酸ジアルキルエステルと、ジオール成分をエステル交換反応により反応させた後、重縮合反応によりポリエステルを製造する工程の任意の段階で、一般式（ＩＩＩ）で表されるホスホン酸金属塩をポリエステル組成物全重量に対して０．０１〜１．０質量％となるように添加する。2010163547.tif 000008［上記一般式（ＩＩＩ）中、Ｒ４は炭素数１〜１２個のアルキル基、炭素数６〜１２個のアリール基又はベンジル基を示し、ＭＺ＋は、Ｍｇ２＋、又は第３〜４周期第２〜１５族の金属イオンを示す。Ｚは２〜４の整数である。］【選択図】なし【特許請求の範囲】
【請求項１】
下記一般式（Ｉ）で表されるジカルボン酸ジアルキルエステルと、下記一般式（ＩＩ）で表されるジオール成分をエステル交換反応により反応させた後、重縮合反応によりポリエステルを製造する工程の任意の段階で、一般式（ＩＩＩ）で表されるホスホン酸金属塩をポリエステル組成物全重量に対して０．０１〜１．０質量％となるように添加することを特徴とするポリエステル組成物の製造方法。
Ｒ１ＯＣＯ−Ｒ２−ＣＯＯＲ１      （Ｉ）
［上記一般式（Ｉ）中、Ｒ１は炭素数１〜２個のアルキル基を示し、Ｒ２はｐ−フェニレン基又は２，６−ナフタレン基を示す。］
ＨＯ−Ｒ３−ＯＨ      （ＩＩ）
［上記一般式（ＩＩ）中、Ｒ３は炭素数２〜４個の直鎖型アルキレン基を示す。］
【化１】
2010163547.tif 000006
［上記一般式（ＩＩＩ）中、Ｒ４は炭素数１〜１２個のアルキル基、炭素数６〜１２個のアリール基又はベンジル基を示し、ＭＺ＋は、Ｍｇ２＋、又は第３〜４周期第２〜１５族の金属イオンを示す。Ｚは２〜４の整数である。
但しＺ＝２のとき、ｎ＝１、ｍ＝１であり、Ｚ＝３のとき、ｎ＝３、ｍ＝２であり、Ｚ＝４のとき、ｎ＝２、ｍ＝１である。］
【請求項２】
ホスホン酸金属塩がフェニルホスホン酸金属塩であることを特徴とする請求項１記載のポリエステル組成物の製造方法。
【請求項３】
ホスホン酸金属塩をポリエステルを製造する工程に添加する際に、ホスホン酸金属塩を含有するスラリーの状態で添加することを特徴とする請求項１又は２記載のポリエステル組成物の製造方法。
【請求項４】
ホスホン酸金属塩がマグネシウム、マンガン、コバルト、亜鉛及びチタンよりなる群から選ばれる少なくとも１種の金属元素を含む金属塩であることを特徴とする請求項１〜３のいずれか１項記載のポリエステル組成物の製造方法。
【請求項５】
請求項４に記載されるポリエステルの製造方法であり、ホスホン酸金属塩含有スラリー中に一般式（ＩＶ）で表される少なくとも１種の分散剤を含むことを特徴とする請求項３又は４記載のポリエステル組成物の製造方法。
【化２】
2010163547.tif 000007
［上記一般式（ＩＶ）中、Ｒ５は炭素数１〜１２個のアルキル基、炭素数６〜１２個のアリール基又はベンジル基を示し、Ｍ＋は、Ｈ＋、Ｌｉ＋、Ｎａ＋、Ｋ＋、Ｒｂ＋、Ｃｓ＋を示す。］
【発明の詳細な説明】
【技術分野】
【０００１】
本発明は高結晶性ポリエステル組成物の製造方法に関する。さらに詳しくは、高い結晶性を有することにより、優れた機械的強度、耐熱性、寸法安定性を発揮することが期待できるポリエステル組成物の製造方法に関する。
【背景技術】
【０００２】
ポリエステル、特にポリエチレンテレフタレート（以下、ＰＥＴと称することがある。）、ポリエチレンナフタレート（以下、ＰＥＮと称することがある。）、ポリトリメチレンテレフタレート（以下、ＰＴＴと称することがある。）及びポリテトラメチレンテレフタレート（以下、ＰＢＴと称することがある。）は、その機械的、物理的及び化学的性能が優れているため、繊維、フィルム又はその他の成形物に広く利用されている。
【０００３】
ポリエステル樹脂は強度、伸度、ヤング率若しくは弾性回復率等の機械的性質、耐熱性若しくは寸法安定性等の物理的性質、又は耐薬品性若しくは耐水性等の化学的性質が優れ、安価であるために工業的に大きな価値を有していることは良く知られている。例えば、ＰＥＴ、ＰＥＮの場合、繊維、樹脂成形品及びフィルム等で、ＰＴＴの場合、繊維等で、ＰＢＴの場合、エンプラに代表される樹脂成型品として、多く用いられている。結晶性高分子であるポリエスエルは、結晶部がその強度・ヤング率など物理的特性を担っていると考えられ、ポリエステルの結晶性を高めることができれば、諸物性の改善（高強度化、高ヤング率化、高タフネス化、寸法安定性向上、耐熱性向上、ガスバリア性向上、疲労性向上など）が達成できると期待されている。また高結晶性のポリエステルを利用すれば、樹脂成型品を生産する場合、樹脂の成形サイクルが短縮できるメリットが期待できる。また、共重合したポリエステルの場合、結晶性が低下するために乾燥工程においてチップ同士が融着し、和菓子のおこし状の塊物が発生し、工程異常を引き起こす事例があり、結晶性の向上にこれら問題を抑制できる点からも期待されている。
【０００４】
さて、ポリエステル製品を製造する工程において、その成形性を向上させる方法として、換言すると高結晶性ポリエステルの利用する方法として、アンチモン化合物や各種化合物との組み合わせる方法が提案されている（例えば、特許文献１〜２参照。）。しかし、これら従来の方法によって得られたポリエステルの結晶性は不十分なレベルであった。
【０００５】
一方、高結晶性ポリエステルを得る方法として、ホスホン酸化合物を添加する方法が過去提案されている（例えば、特許文献３〜１５参照。）。これら方法は、アルカリ土類金属や遷移金属の水素化物、酸化物、酢酸塩の如き金属化合物とリン化合物と反応させ微粒子を形成することを特徴とし、非常に高い結晶性のポリエステルを得られる特徴を有していた。
【０００６】
しかし、反応中に凝集粒子が発生しやすい大きな問題点があった。すなわち金属化合物とエチレングリコールの反応による、金属化合物のエチレングリコール塩の生成や、あるいは金属化合物とテレフタル酸の反応による、金属化合物のテレフタル酸金属塩の生成反応など、目的とする金属塩以外の析出粒子が副生成する問題が存在していた。これら副生成物である金属塩は、得られたポリエステルを繊維・フィルム・樹脂に溶融成形する際に、ア）パック圧上昇させる原因、イ）糸切れの原因、ウ）口金異物の原因、あるいはエ）ポリエステル成形の外観を損ねる原因となる、など問題を引き起こす。
【０００７】
過去の検討では、これに対し、（１）アルカリ金属の添加や、（２）ホスホン酸化合物と金属種の比率の最適化や、（３）ホスホン酸化合物の種類と金属化合物の種類の変更、（４）ホスホン酸化合物と金属化合物の添加時期の最適化によって、副反応や凝集粒子の析出の低減や、目的のホスホン酸金属塩の凝集低減を試みていたが、これら改善は十分なレベルではなかった（例えば、特許文献１〜１１参照。）。
【０００８】
このように従来のポリエステルの結晶性向上の検討は、物性の向上の観点及び、成形性向上の観点から非常に注目されており、欠点のさらなる低減や得られるポリエステル成型品の物性向上が要求されてきた。
【先行技術文献】
【特許文献】
【０００９】
【特許文献１】特開昭５７−０４２９２１号公報
【特許文献２】特開昭５６−０９６９１３号公報
【特許文献３】特公昭５８−０３４４９１号公報
【特許文献４】特開昭６２−２０６０１８号公報
【特許文献５】特開昭６０−０６５０２７号公報
【特許文献６】特開昭６０−０５８４３２号公報
【特許文献７】特開昭６０−０４７０２２号公報
【特許文献８】特開昭６０−０４７０２１号公報
【特許文献９】特開昭６０−０４４５２０号公報
【特許文献１０】特開昭６０−０４２４２０号公報
【特許文献１１】特開昭６０−０４０１２６号公報
【特許文献１２】特開昭６０−０３５０２２号公報
【特許文献１３】特開昭６０−０３２８２４号公報
【特許文献１４】特開昭６０−０３１５２６号公報
【特許文献１５】特開昭６０−０１５４２２号公報
【発明の概要】
【発明が解決しようとする課題】
【００１０】
本発明の目的は、エステル交換反応及び重縮合反応中に金属化合物とアルキレングリコールやテレフタル酸、ナフタレンジカルボン酸の反応に由来する副生成物の凝集粒子発生を低減できる高結晶性ポリエステル組成物の製造方法を提供することである。
【課題を解決するための手段】
【００１１】
本発明者らは上記従来技術に鑑み鋭意検討を重ねた結果、本発明を完成するに至った。
すなわち本発明は、下記一般式（Ｉ）で表されるジカルボン酸ジアルキルエステルと、下記一般式（ＩＩ）で表されるジオール成分をエステル交換反応により反応させた後、重縮合反応によりポリエステルを製造する工程の任意の段階で、一般式（ＩＩＩ）で示されるホスホン酸金属塩をポリエステル組成物全重量に対して０．０１〜１．０質量％となるように添加することを特徴とするポリエステル組成物の製造方法であり、この方法によって上記課題を解決することができる。
Ｒ１ＯＣＯ−Ｒ２−ＣＯＯＲ１      （Ｉ）
［上記一般式（Ｉ）中、Ｒ１は炭素数１〜２個のアルキル基を示し、Ｒ２はｐ−フェニレン基又は２，６−ナフタレン基を示す。］
ＨＯ−Ｒ３−ＯＨ      （ＩＩ）
［上記一般式（ＩＩ）中、Ｒ３は炭素数２〜４個の直鎖型アルキレン基を示す。］
【化１】
2010163547.tif 000002
［上記一般式（ＩＩＩ）中、Ｒ４は炭素数１〜１２個のアルキル基、炭素数６〜１２個のアリール基又はベンジル基を示し、ＭＺ＋は、Ｍｇ２＋、又は第３〜４周期第２〜１５族の金属イオンを示す。Ｚは２〜４の整数である。
但しＺ＝２のとき、ｎ＝１、ｍ＝１であり、Ｚ＝３のとき、ｎ＝３、ｍ＝２であり、Ｚ＝４のとき、ｎ＝２、ｍ＝１である。］
【発明の効果】
【００１２】
本発明によれば従来のような副生成物であるスケールや凝集粒子を生成することなく、結晶核となるホスホン酸金属塩を含有する結晶性の良好なポリエステル組成物を製造することが可能であり、成形性（製糸性・延伸性・加工性）に優れたポリエステル成形品の製造が可能となる。
【発明を実施するための形態】
【００１３】
以下本発明を詳しく説明する。
本発明におけるポリエステルとは、芳香族ジカルボン酸ジアルキルエステルとジオール成分をエステル交換反応させ、ついで重縮合反応させて得られるが、テレフタル酸とエチレングリコールの重縮合反応により得られるエチレンテレフタレート単位を主たる繰り返し単位とするポリエステルが好ましく用いられる。ここで主たるとは全繰り返し単位中７０モル％以上がエチレンテレフタレート単位であることを表す。本発明のポリエステル組成物の製造方法におけるポリエステル部分の製造方法は、通常知られているポリエステルの製造方法が用いられる。すなわち、まずテレフタル酸ジメチルエステルの如きジカルボン酸ジエステル成分とエチレングリコールの如きグリコール成分とをエステル交換反応させる方法により、ジカルボン酸のグリコールエステル及び／又はその低重合体を製造する。次いでこの反応生成物を重縮合触媒の存在下で減圧加熱して所定の重合度になるまで重縮合反応させることによって、目的とするポリエステルが製造される。
【００１４】
具体的には、下記一般式（Ｉ）で表されるジカルボン酸ジアルキルエステルと下記一般式（ＩＩ）で表されるジオール成分を用いる。
Ｒ１ＯＣＯ−Ｒ２−ＣＯＯＲ１      （Ｉ）
［上記一般式（Ｉ）中、Ｒ１は炭素数１〜２個のアルキル基を示し、Ｒ２はｐ−フェニレン基又は２，６−ナフタレン基を示す。］
ＨＯ−Ｒ３−ＯＨ      （ＩＩ）
［上記一般式（ＩＩ）中、Ｒ３は炭素数２〜４個の直鎖型アルキレン基を示す。］
【００１５】
上記一般式（Ｉ）で表されるジカルボン酸ジアルキルエステルとしては、テレフタル酸ジメチル、テレフタル酸ジエチル、２，６−ナフタレンジカルボン酸ジメチル、２，６−ナフタレンジカルボン酸ジエチルを挙げることができる。これらの中でも、テレフタル酸ジメチル、２，６−ナフタレンジカルボン酸ジメチルが好ましい。上記一般式（ＩＩ）で表されるジオール成分としては、エチレングリコール、１，３−プロピレングリコール（トリメチレングリコール、１，３−プロパンジオール）、１．４−ブチレングリコール（テトラメチレングリコール、１，４−ブタンジオール）を挙げることができる。
【００１６】
またエステル交換反応においては、アルカリ金属化合物、アルカリ土類金属化合物、マンガン化合物、亜鉛化合物、スズ化合物などのエステル交換反応触媒として所定量用いることが好ましい。具体的には、酢酸ナトリウム、酢酸カリウム、酢酸マンガン、酢酸スズを挙げることができる。
【００１７】
本発明のポリエステル組成物の製造方法に用いられる重縮合触媒については、特に限定されるものではないが、アンチモン、チタン、ゲルマニウム、アルミニウム、ジルコニウム、スズ化合物を用いることができる。このような化合物としては、例えばアンチモン、チタン、ゲルマニウム、アルミニウム、ジルコニウム、スズの酸化物、酢酸塩、カルボン酸塩、水素化物、アルコラート、ハロゲン化物、炭酸塩、硫酸塩等を挙げることができる。また、これらの化合物は二種以上を併用してもよい。
【００１８】
またエステル交換反応における温度・圧力・時間、重縮合反応における温度・圧力・時間も対応する従来のポリエステル（例えばポリエチレンテレフタレート、ポリエチレンナフタレート）において知られている温度・圧力条件・時間を採用することができる。
【００１９】
＜ホスホン酸金属塩塩の種類＞
本発明の高結晶性ポリエステル組成物の製造方法としては、下記一般式（ＩＩＩ）で表されるホスホン酸金属塩を添加することによって達成される。
【００２０】
【化２】
2010163547.tif 000003
［上記一般式（ＩＩＩ）中、Ｒ４は炭素数１〜１２個のアルキル基、炭素数６〜１２個のアリール基又はベンジル基を示し、ＭＺ＋は、Ｍｇ２＋、又は第３〜４周期第２〜１５族の金属イオンを示す。Ｚは２〜４の整数である。
但しＺ＝２のとき、ｎ＝１、ｍ＝１であり、Ｚ＝３のとき、ｎ＝３、ｍ＝２であり、Ｚ＝４のとき、ｎ＝２、ｍ＝１である。］
【００２１】
官能基Ｒ４は、炭素数１〜１２個のアルキル基、炭素数６〜１２個のアリール基又はベンジル基を示し、具体的には、メチル基、エチル基、ノルマルプロピル基、イソプロピル基、ノルマルブチル基、イソブチル基、ｓｅｃ−ブチル基、ｔｅｒｔ−ブチル基、ヘキシル基、オクチル基、デシル基、ドデシル基、フェニル基、ｏ−メチルフェニル基、ｍ−メチルフェニル基、ｐ−メチルフェニル基、ｏ−エチルフェニル基、ｍ−エチルフェニル基、ｐ−エチルフェニル基、ブチルフェニル基、ヘキシルフェニル基、１−ナフチル基、２−ナフチル基、４−フェニルフェニル基、ベンジル基を挙げることができる。それらの中でも好ましくはアリール基が選択され、より好ましくはフェニル基である。ＭＺ＋としては、Ｍｇ２＋、又は第３〜４周期２〜１５族の金属イオンから選ばれる。中でも、得られるポリエステル組成物が高い結晶性を示す点で、マグネシウム、マンガン、コバルト、亜鉛及びチタンよりなる群から選ばれる少なくとも１種の金属元素、より具体的にはＭｇ２＋、Ｍｎ２＋、Ｃｏ２＋、Ｚｎ２＋、Ｔｉ４＋を好ましく例示できる。上記一般式（ＩＩＩ）においては、Ｚ＝２のとき、ｎ＝１、ｍ＝１であり、Ｚ＝３のとき、ｎ＝３、ｍ＝２であり、Ｚ＝４のとき、ｎ＝２、ｍ＝１である。これはとりもなおさず式２×ｎ＝Ｚ×ｍを満たすようにすることである。一般式（ＩＩＩ）で表される化合物においてカチオン種の電荷量とアニオン種の電荷量を同じにするためである。なお、Ｚ＝２のとき、ｍは０．９〜１．１の範囲にあることが、Ｚ＝３のとき、ｍは１．８〜２．２の範囲にあることが、Ｚ＝４のとき、ｍは０．９〜１．１の範囲にあることがそれぞれ好ましい。ｍがこれらの範囲からはずれる場合、アニオン種とカチオン種の電荷量が一致せず、ホスホン酸金属塩に含まれる不純物の量が増え、結晶性向上の効果が低下するため好ましくないことがある。
【００２２】
すなわちホスホン酸金属塩としては、フェニルホスホン酸金属塩を好ましく挙げることができ、フェニルホスホン酸マグネシウム塩、フェニルホスホン酸マンガン塩、フェニルホスホン酸コバルト塩、フェニルホスホン酸亜鉛塩、フェニルホスホン酸チタン塩をより好ましく挙げることができる。
【００２３】
＜ホスホン酸金属塩の添加量について＞
本発明に用いるホスホン酸金属塩は、全ポリエステル組成物の質量に対して０．０１〜１．０質量％含有している必要がある。
ホスホン酸金属塩の含有量が０．０１質量％未満の場合、得られるポリエステル組成物の結晶性が不十分であり、１．０質量％を超えると、ホスホン酸金属塩の粒子同士が凝集し、高次の凝集粒子を形成し、好ましくない。ホスホン酸金属塩の含有量は全ポリエステル組成物の質量に対して０．０２〜０．５質量％の範囲が好ましく、０．０３〜０．２質量％の範囲が更に好ましい。
【００２４】
＜ホスホン酸金属塩の添加時期＞
ここでポリエステル製造時における一般式（ＩＩＩ）のホスホン酸金属塩の添加時期としては特に限定はないが、エステル交換反応の開始前から重縮合反応が終了する任意の段階で添加することができる。好ましくはエステル交換反応の終了後から重縮合反応を開始するまでの時期に添加することである。
【００２５】
＜ホスホン酸金属塩の添加方法＞
ホスホン酸金属塩の添加方法としては、特に限定はないが、ホスホン酸金属塩を含有するスラリーの状態で添加する湿式法、あるいは溶媒を含まないでホスホン酸金属塩そのものを、添加する乾式法が挙げられる。ホスホン酸金属塩自体の添加量が微量な場合の調整が容易なことから、湿式法が好ましく採用する事できる。
【００２６】
＜湿式法について＞
湿式法を採用した場合の溶媒としては、ポリエステル組成物から容易に除去可能な低沸点の溶媒であり、ホスホン酸金属塩が不溶である溶媒を使用することが好ましい。このような溶媒として、メタノール、エタノール、プロパノール、イソプロパノール、エチレングリコール、ジエチレングリコール、１，３−プロパンジオール、１，４−ブタンジオール、ベンジルアルコールの如きアルコール類、トルエン、キシレン、テトラヒドロフランの如き炭化水素化合物類、ジメチルホルムアミド、ジメチルスルホキシドの如き、アミド系極性溶媒類を挙げることができる。これら溶媒は、単一の溶媒として利用することができ、また複数の溶媒種を組み合わせた混合溶媒として利用することもできる。
【００２７】
＜ホスホン酸金属塩の分散剤＞
湿式法で利用するホスホン酸金属塩スラリーは、必要に応じて、分散剤を添加することができる。このような分散剤としては、下記一般式（ＩＶ）で示されるモノカルボン酸化合物を上げることができる。
【００２８】
【化３】
2010163547.tif 000004
［上記一般式（ＩＶ）中、Ｒ５は炭素数１〜１２個のアルキル基、炭素数６〜１２個のアリール基又はベンジル基を示し、Ｍ＋は、Ｈ＋、Ｌｉ＋、Ｎａ＋、Ｋ＋、Ｒｂ＋、Ｃｓ＋を示す。］
【００２９】
これらの中で具体的には、酢酸、酢酸リチウム、酢酸ナトリウム、酢酸カリウム、酢酸ルビジウム、酢酸セシウム、プロピオン酸、プロピオ酸リチウム、プロピオ酸ナトリウム、プロピオ酸カリウム、プロピオ酸ルビジウム、プロピオ酸セシウム、安息香酸、安息香酸リチウム、安息香酸ナトリウム、安息香酸カリウム、安息香酸ルビジウム、安息香酸セシウムを挙げることができる。それらの中でも分散剤としては入手容易性、得られた粒子を微分散化に優れる点から酢酸、酢酸リチウム、酢酸ナトリウム、酢酸カリウムが特に良好である。このような化合物を用いて通常採用される方法により、ホスホン酸金属塩スラリーを製造することができる。
【００３０】
＜ホスホン酸金属塩の製造方法＞
使用するホスホン酸金属塩としては、市販のホスホン酸金属塩を使用することもできるが、ホスホン酸との所定の金属化合物から微細なホスホン酸金属塩の微粒子を調製することが好ましい。粗大な粒子としてホスホン酸金属塩が残っていると、といった問題が生じやすくなり、また余りに微細な粒子にしすぎても、背景技術の欄にて説明したような問題が生じることがある。
【００３１】
＜製造後の後処理＞
また本発明のポリエステル組成物の製造方法は、必要に応じ重縮合反応を終えて得られたポリエステルを溶融混練し、ホスホン酸金属塩を添加・微細化することができる。混練する方法は特に限定されるものではないが、通常の一軸、二軸混練機を使用することが好ましい。さらに好ましくは、得られるポリエステル組成物の重合度の低下を抑制するために、ベント式の一軸、二軸混練機を使用する方法を例示できる。
【００３２】
この混練時の条件は特に限定されるものではないが、例えばポリエステルの融点以上、滞留時間は１時間以内、好ましくは１分〜３０分である。また、混練機へのホスホン酸金属塩とポリエステルの供給方法は特に限定されるものではない。例えば乾式法によりホスホン酸金属塩とポリエステルを別々に混練機に供給する方法、ホスホン酸金属塩とポリエステルを予め固体状態で混合してから混練機に供給する方法、予め高濃度でホスホン酸金属塩を含有するポリエステルを準備しておき、別途ポリエステルチップと混練機中で混合して供給する方法（いわゆるマスターバッチ法）などを挙げることができる。
【００３３】
＜ポリエステル組成物の固有粘度＞
本発明のポリエステル組成物の固有粘度（溶媒：オルトクロロフェノール、測定温度：３５℃）は特に限定はないが、０．５〜１．５ｄＬ／ｇの範囲にあることが好ましい。該固有粘度が０．５ｄＬ／ｇ未満の場合、溶融紡糸して得られるポリエステル繊維の機械的特性が不十分となり、１．５ｄＬ／ｇを超える場合、溶融成形性が低下する為好ましくない、ポリエステル組成物の固有粘度は０．６〜０．１．３ｄＬ／ｇの範囲が更に好ましい。
【００３４】
本発明によって得られるポリエステル組成物のポリエステルがＰＥＴからなる場合、降温結晶化ピーク温度（Ｔｃｄ）としては、２０５℃以上２２０℃以下が好ましい。２０５℃以下では、製糸性・フィルムの製膜性の向上の効果が少なく、またＴｃｄが２２０℃以上のポリエステルは本発明の製造方法では得ることは困難である。また本発明によって得られるポリエステル組成物のポリエステルがＰＥＴからなる場合、昇温結晶化ピーク温度（Ｔｃｉ）としては、１３０℃以上１５０℃以下が好ましい。Ｔｃｉが１３０℃以下のポリエステル組成物は本発明の製造方法では得ることは困難であり、またＴｃｉが１５０℃以上の場合、得られたポリエステル組成物のチップ融着を抑制する効果が少なく、好ましくない。
【００３５】
本発明によって得られるポリエステル組成物のポリエステルがＰＥＮの場合、降温結晶化ピーク（Ｔｃｄ）としては、２００℃以上２２０℃以下が好ましい。２００℃以下では、製糸性・フィルムの製膜性の向上の効果が少なく、またＴｃｄが２２０℃以上のポリエステルは本発明の製造方法では得ることは困難である。また本発明によって得られるポリエステル組成物のポリエステルがＰＥＮの場合、昇温結晶化ピーク（Ｔｃｉ）としては、１７０℃以上２００℃以下が好ましい。Ｔｃｉが１７０℃以下のポリエステル組成物は本発明の製造方法では得ることは困難であり、またＴｃｉが２００℃以上の場合、得られたポリエステル組成物のチップ融着を抑制する効果が少なく、好ましくない。後述のようにこのＴｃｄ、Ｔｃｉによって結晶性を評価することができる。
【００３６】
本発明のポリエステル組成物は、必要に応じて少量の添加剤、例えば滑剤、ラジカル捕捉剤、酸化防止剤、固相重合促進剤、整色剤、蛍光増白剤、抗菌剤、紫外線吸収剤、光安定剤、熱安定剤、遮光剤、難燃剤又は艶消剤等を含んでいてもよい。
【実施例】
【００３７】
本発明をさらに下記実施例により具体的に説明するが、本発明の範囲はこれら実施例により限定されるものではない。また各種特性は下記の方法により測定した。
【００３８】
（ア）固有粘度：
ポリエステル組成物サンプルを１００℃、６０分間でオルトクロロフェノールに溶解した希薄溶液を、３５℃でウベローデ粘度計を用いて測定した値から求めた。
【００３９】
（イ）ジエチレングリコール（ＤＥＧ）含有量：
ヒドラジンヒドラート（抱水ヒドラジン）を用いてポリエステル組成物サンプルを分解し、この分解生成物中のジエチレングリコールの含有量をガスクロマトグラフィ−（ヒューレットパッカード社製（ＨＰ６８５０型））を用いて測定した。
【００４０】
（ウ）示差走査熱量計：
ＴＡインスツルメンツ社製Ｑ２０型示差走査熱量計を用いて測定した。測定条件は下記の通りである。
（１）ポリエステル組成物サンプルを、示差走査熱量計を用い、窒素気流下、２０℃／分の昇温条件にて、３００℃まで加熱し、２分保持後、１０℃／分の降温条件で測定し、現れる発熱ピークを観測し、ピーク面積よりエネルギーを計算した（発熱ピークの頂点の温度をＴｃｄと表記した。）。
（２）ポリエステル組成物サンプルを、２０℃／分の昇温条件にて、３００℃まで加熱し、３００℃で２分間保持、溶融させたものを液体窒素中で急冷・固化させることにより得られた該組成物に対し、示差走査熱量計を用い、窒素気流下、２０℃／分の昇温条件にて、現れる発熱ピークを観測し、ピーク面積よりエネルギーを計算した（発熱ピークの頂点の温度をＴｃｉと表記した。）。
Ｔｃｉの温度が低いほど、急冷・固化したポリエステル組成物の昇温時の結晶化が低温度から且つ早くから起こっていることを表し、結晶性が高いといえる。また同様にＴｃｄの温度が高いほど溶融したポリエステル組成物の降温時の結晶化が高温度から且つ早くから起こっていることを表し、結晶性が高いといえる。
【００４１】
（エ）リン、各金属原子の含有量測定：
リガク製蛍光Ｘ線装置３２７０型を用いて測定し、定量を行った。ポリマーの場合、ポリエステル組成物サンプルを加熱溶融し、円形ディスクを作成し、測定した。溶液については、溶液を専用の容器に封入し、測定した。
【００４２】
（オ）凝集粒子の判定：
ポリエステル組成物チップ１０．０ｍｇを２枚カバーグラス間に設置し、２８０℃に加熱した熱板上にて、カバーグラスをプレスすることにより、薄板状のサンプルを調製した。これをオリンパス製ＢＸ５１で、偏光レンズ・暗視野にて観察し、粒子を観察し、（５μｍ以上の微粒子数）をカウントした。同様のカウントをｎ＝３で実施し、５μｍ以上の微粒子の平均個数が１０個を超えるサンプルを×、１０個以下の物を○として判定した。
【００４３】
［実施例１］
（１）フェニルホスホン酸マンガン（ＩＩ）のエチレングリコール溶液の調製
室温にて、エチレングリコール（和光特級）１００質量部に対して、フェニルホスホン酸（日産化学）１．５８質量部、分散剤として酢酸（和光特級）０．００６質量部（フェニルホスホン酸に対して、１モル％相当）を、攪拌機・還流装置を有する反応装置に供給し、酢酸マンガン（ＩＩ）・四水和物２．４５質量部（フェニルホスホン酸に対し等モル量）を添加し、６０分間攪拌・溶解させた。得られた溶液を昇温し、８０〜８５℃にて３０分間、加熱還流後、冷却し、フェニルホスホン酸マンガン（ＩＩ）のエチレングリコール溶液を得た。
フェニルホスホン酸マンガン（ＩＩ）の収量は、蛍光Ｘ線装置により間接的に定量した。フェニルホスホン酸マンガン（ＩＩ）エチレングリコール溶液１００質量部に、メタノール（和光特級）４００質量部を添加・攪拌・遠心分離し、得られた均一溶液の上澄みの有機溶媒成分を抽出し、有機溶媒成分に存在するリン・マンガン量を測定し、フェニルホスホン酸マンガン（ＩＩ）の収率は９９．５％以上であることを確認した。
（フェニルホスホン酸マンガン（ＩＩ）収率）＝１００−（上澄み有機層に含有されるリン成分量）／（添加したフェニルホスホン酸量）×１００
【００４４】
（２）フェニルホスホン酸マンガン（ＩＩ）スラリーの調製
調製したフェニルホスホン酸エチレングリコール溶液をスギノマシン製連続式微粒化装置アルティマイザーシステムＨＪＰ−２５００５型機にて、圧力８０ＭＰａの高圧状態とし、相互に向かい合ったノズルから放出し、粒子の衝突による解砕処理を全量実施した。この解砕処理を２回繰り返し、続いてこの処理液を日本ポール製フィルタープロファイルＩＩのカートリッジグレード０７０（９９．９８％濾過精度７μｍ相当）のＭＣＹタイプフィルターにて濾過し、最終のフェニルホスホン酸マンガンスラリーとした。
得られたスラリー中のフェニルホスホン酸マンガン（ＩＩ）の粒径を、（株）島津製作所製粒子径分布測定装置ＳＡＬＤ７０００により測定したところ、９９．９％以上の粒子が０．５μｍ以下であった。
【００４５】
（３）ポリエステル組成物チップの製造
テレフタル酸ジメチル１００質量部、エチレングリコール７０質量部との混合物に酢酸カルシウム１水和物０．０６３質量部、酢酸ナトリウム０．０５６質量部、を撹拌機、精留塔及びメタノール留出コンデンサーを設けた反応器に仕込み、１４０℃から２４０℃まで徐々に昇温しつつ、反応の結果生成するメタノールを反応器外に留出させながら、エステル交換反応を行った。その後、リン酸トリメチル０．０５８質量部を添加し、さらにフェニルホスホン酸マンガン（ＩＩ）が表１の添加量になるようにフェニルホスホン酸マンガンスラリーを添加し、エステル交換反応を終了させた。その後、三酸化二アンチモン０．０４質量部を添加して、撹拌装置、窒素導入口、減圧口及び蒸留装置を備えた重縮合反応容器に移し、２８５℃まで昇温し、３０Ｐａ以下の高真空で重縮合反応を行い、ポリエステル組成物を得た。さらに常法に従いチップ化した。その結果を表１に示した。
【００４６】
［実施例２〜３］
実施例１において、ホスホン酸金属塩の種類・量、スラリーの溶媒種類を表１に示す内容に変更したこと以外は実施例１と同様に実施した。その結果を表１に示した。
【００４７】
［実施例４］
（１）フェニルホスホン酸コバルト（ＩＩ）のエチレングリコール溶液の調製
室温にて、エチレングリコール（和光特級）１００質量部に対して、フェニルホスホン酸（日産化学）１．５８質量部、分散剤として酢酸（和光特級）０．００６質量部（フェニルホスホン酸に対して、１モル％相当）を、攪拌機・還流装置を有する反応装置に供給し、酢酸コバルト（ＩＩ）・四水和物２．４９質量部（フェニルホスホン酸に対し等モル量）を添加し、６０分間攪拌・溶解させた。得られた溶液を昇温し、８０〜８５℃にて３０分間、加熱還流後、冷却し、フェニルホスホン酸コバルト（ＩＩ）のエチレングリコール溶液を得た。
フェニルホスホン酸コバルト（ＩＩ）の収量は、蛍光Ｘ線装置により間接的に定量した。フェニルホスホン酸コバルト（ＩＩ）エチレングリコール溶液１００質量部に、メタノール（和光特級）４００質量部を添加・攪拌・遠心分離し、得られた均一溶液の上澄みの有機溶媒成分を抽出し、有機溶媒成分に存在するリン・コバルト量を測定し、フェニルホスホン酸コバルト（ＩＩ）の収率は９９．５％以上であることを確認した。
【００４８】
（２）フェニルホスホン酸コバルト（ＩＩ）の微粒子粉末の精製
フェニルホスホン酸コバルト（ＩＩ）のエチレングリコール溶液１００質量部に対し、蒸留水４００質量部を添加・攪拌後、遠心分離機にて２０００ｒｐｍ、２０分間処理し、
得られた均一溶液の上澄み成分をデカントし、除去した。さらに蒸留水４００質量部を添加・攪拌後、同様の遠心分離操作を２回実施し、フェニルホスホン酸を高濃度に含有する残渣を得た。残渣を液体窒素で冷却し、凍結させた状態のまま、６．６６ｋＰａ（５０ｍｍＨｇ）の真空化にて凍結乾燥させ、フェニルホスホン酸コバルト（ＩＩ）の微粒子粉末を得た。
【００４９】
（３）ポリエステル組成物チップの製造
実施例１において、フェニルホスホン酸マンガンスラリーの代わりに、フェニルホスホン酸コバルト（ＩＩ）の微粒子粉末を表１に記載の量となるように利用する以外は同様にポリエステル組成物チップを重合した。その結果を表１に示した。
【００５０】
［実施例５〜６］
実施例１において、ホスホン酸金属塩の種類・金属化合物の種類を表１に示す内容に変更したこと以外は実施例１と同様に実施した。その結果を表１に示した。
【００５１】
［実施例７］
２,６−ナフタレンジカルボン酸ジメチル１００質量部とエチレングリコール５０質量部との混合物に酢酸マンガン四水和物０．０３０質量部、酢酸ナトリウム三水和物０．００５６質量部を撹拌機、精留塔及びメタノール留出コンデンサーを設けた反応器に仕込み、１５０℃から２４５℃まで徐々に昇温しつつ、反応の結果生成するメタノールを反応器外に留出させながら、エステル交換反応を行った。その後、リン酸トリメチル０．０２３質量部を添加、さらにフェニルホスホン酸マンガンが表１の添加量になるようにフェニルホスホン酸マンガンスラリーを添加し、エステル交換反応を終了させた。その後、反応生成物に三酸化二アンチモン０．０２４質量部を添加して、撹拌装置、窒素導入口、減圧口及び蒸留装置を備えた重縮合反応容器に移し、３０５℃まで昇温させ、３０Ｐａ以下の高真空で重縮合反応を行い、ポリエステル組成物を得た。さらに常法に従いチップ化した。その結果を表１に示した。
【００５２】
［実施例８〜１０］
実施例７において、フェニルホスホン酸マンガンが表１の添加量になるようにフェニルホスホン酸マンガンスラリーを添加する代わりに、フェニルホスホン酸マグネシウム、コバルト、亜鉛が表１の添加量になるようにフェニルホスホン酸金属塩スラリーを添加するほかは実施例７と同様な操作にてポリエステル組成物チップを製造した。その結果を表１に示した。
【００５３】
［比較例１、３、４］
実施例１において、リン化合物の種類、金属化合物の種類、及びフェニルホスホン酸金属塩の含有量を表１に示す内容に変更したこと以外は実施例１と同様に実施した。その結果を表１に示した。
【００５４】
［比較例２］
実施例１において、フェニルホスホン酸マンガン（ＩＩ）のスラリーを添加する代わりに、フェニルホスホン酸及び酢酸マグネシウムをフェニルホスホン酸金属塩とすることなく表１に示す０．５ｗｔ％となる量をそれぞれ添加することに変更したこと以外は実施例１と同様に実施した。そのため、フェニルホスホン酸金属塩は重縮合反応器の中で内部析出して生成したものと思われる。その結果を表１に示した。
【００５５】
［比較例５］
実施例７において、金属化合物種を変更したこと以外は、実施例７と同様に実施した。その結果を表１に示した。
【００５６】
【表１】
2010163547.tif 000005
【産業上の利用可能性】
【００５７】
本発明によれば従来のような副生成物であるスケールや凝集粒子を生成することなく、結晶核となるホスホン酸金属塩を含有する結晶性の良好なポリエステルを製造することが可能であり、成形性（製糸性・延伸性・加工性）に優れたポリエステル成形品の製造が可能となる。